БЫСТРОРЕЖУЩАЯ СТАЛЬ ДЛЯ ПИЛЬНОГО ПОЛОТНА

1. Быстрорежущая сталь для пильного полотна, отличающаяся тем, что она имеет композицию легирующих элементов, содержащую (в массовых процентах): углерод от 0,5 до 1,5; хром от 1,0 до 10,0; вольфрамовый эквивалент, задаваемый отношением 2Mo+W, от 3,0 до 10,0, ниобий от 0,5 до 2,0, ванадий от 0,3 до 2,0, кремний от 0,3 до 3,5; алюминий менее 0,5; кобальт менее 8,0, остальное в основном Fe и неизбежные примеси; при этом сталь получена отливкой слитков либо обычным литьем, либо непрерывным литьем, с последующей горячей ковкой или прокаткой с получением подходящих конечных размеров.
2. Сталь по п.1, отличающаяся тем, что ванадий замещен ниобием или ниобий ванадием при отношении Nb:V=2:1 и при сохранении минимального содержания ниобия 0,5% (в массовых процентах).
3. Сталь по п.1, отличающаяся тем, что в ней ванадиевый эквивалент, задаваемый соотношением V+Nb/2, выше 1,25 и ниже 3,0.
4. Сталь по п.1, отличающаяся тем, что кремний частично заменен алюминием при отношении Si:AK=1:1 и при максимальном содержании алюминия 0,5%.
5. Сталь по п.1, отличающаяся тем, что содержание в ней алюминия от 0,5 до 2,0%.
6. Сталь по п.1, отличающаяся тем, что содержание в ней алюминия от 0,8 до 1,2%.
7. Сталь по п.1, отличающаяся тем, что содержит (в массовых процентах): марганец максимум 1,5, никель максимум 1,5, медь максимум 1,5, фосфор максимум 0,10, сера максимум 0,10, а азот максимум 0,10.
8. Сталь по п.1, отличающаяся тем, что содержит (в массовых процентах): марганец максимум 1,0, никель максимум 1,0, медь максимум 1,0, алюминий максимум 0,5, фосфор максимум 0,08, сера максимум 0,01 и азот максимум 0,02.
9. Сталь по п.1, отличающаяся тем, что содержит (в массовых процентах) кобальта менее 1,0%.
10. Сталь по п.1, отличающаяся тем, что содержит (в массовых процентах): марганец максимум 0,5, никель максимум 0,5, медь максимум 0,5, алюминий максимум 0,2, фосфор максимум 0,04, сера максимум 0,005 и азот максимум 0,01.
11. Сталь по п.1, отличающаяся тем, что содержит (в массовых процентах) Се или другие редкоземельные элементы максимум 0,5, причем редкоземельными элементами считаются элементы семейства лантаноидов или актиноидов периодической системы, а также элементы La, Ac, Hf и Rf.
12. Сталь по п.1, отличающаяся тем, что содержит (в массовых процентах) титан, цирконий или тантал, частично или полностью заменяющих элементы ниобий и ванадий, при отношении, в котором 1 часть Ti соответствует 1 части ванадия или 0,5 части ниобия, и 1 часть Та или Zr соответствует 2 частям ванадия или 1 части ниобия.
13. Сталь по п.1, отличающаяся тем, что она используется в режущих инструментах и при машинной обработке.
14. Сталь по п.1, отличающаяся тем, что она используется для пильных полотен ручных или машинных пил, образованы ли они полностью из быстрорежущей стали или являются полотнами биметаллического типа, причем у последних только режущие части выполнены из быстрорежущей стали.
15. Сталь по п.1, отличающаяся тем, что она используется в токарной резке, например, как геликоидальные сверла, во фрезеровочных устройствах, метчиках, пуансонах и в других инструментах, применяющихся для механической обработки металлических материалов или других материалов.
16. Сталь по п.1, отличающаяся тем, что она используется в обрабатывающих инструментах с низким ожидаемым сроком службы, таких, как низкопроизводительные промышленные инструменты и инструменты для применения в быту.
17. Сталь по п.1, отличающаяся тем, что она используется в инструментах для процессов холодной формовки, теплой формовки и горячей формовки сталей, цветных сплавов или других твердых материалов.
18. Сталь по п.1, отличающаяся тем, что она получена обычным или непрерывным литьем с последующими процессами горячей формовки для получения конечных размеров продукта, такого, как катушки, прутки, полосы и листы, или сплав может использоваться даже в состоянии непосредственно после отливки.
19. Сталь по любому из пп.1-18, отличающаяся содержанием (в массовых процентах) кремния от 1,0 до 3,5, причем она получена способами, которые включают дробление жидкого сплава и последующее объединение, такими, как способы порошковой металлургии или распылительная формовка.
20. Быстрорежущая сталь для пильного полотна, отличающаяся тем, что она имеет композицию легирующих элементов, содержащую (в массовых процентах): углерод от 0,5 до 1,5; хром от 1,0 до 10,0; вольфрамовый эквивалент, задаваемый отношением 2Mo+W, от 3,0 до 10,0, ниобий от 0,5 до 2,0, ванадий от 0,3 до 2,0, кремний от 1,0 до 3,5; алюминий менее 0,5; кобальт менее 8,0, остальное в основном Fe и неизбежные примеси, при этом сталь получена отливкой слитков либо обычным литьем, либо непрерывным литьем с последующей горячей ковкой или прокаткой с получением конечных подходящих размеров.
21. Сталь по п.20, отличающаяся тем, что ванадий замещен ниобием или ниобий ванадием при отношении Nb:V=2:1 и при сохранении минимального содержания ниобия 0,5% (в массовых процентах).
22. Сталь по п.20, отличающаяся тем, что в ней ванадиевый эквивалент, задаваемый соотношением V+Nb/2, выше 1,25 и ниже 3,0.
23. Сталь по п.20, отличающаяся тем, что кремний частично заменен алюминием при отношении Si:Al<=1:1 и при максимальном содержании алюминия 0,5%.
24. Сталь по п.20, отличающаяся тем, что содержание в ней алюминия от 0,5 до 2,0%.
25. Сталь по п.20, отличающаяся тем, что содержание в ней алюминия от 0,8 до 1,2%.
26. Сталь по п.20, отличающаяся тем, что содержит (в массовых процентах): марганец максимум 1,5, никель максимум 1,5, медь максимум 1,5, фосфор максимум 0,10, сера максимум 0,10, а азот максимум 0,10.
27. Сталь по п.20, отличающаяся тем, что содержит (в массовых процентах): марганец максимум 1,0, никель максимум 1,0, медь максимум 1,0, алюминий максимум 0,5, фосфор максимум 0,08, сера максимум 0,01 и азот максимум 0,02.
28. Сталь по п.20, отличающаяся тем, что содержит (в массовых процентах) кобальта менее 1,0%.
29. Сталь по п.20, отличающаяся тем, что содержит (в массовых процентах): марганец максимум 0,5, никель максимум 0,5, медь максимум 0,5, алюминий максимум 0,2, фосфор максимум 0,04, сера максимум 0,005 и азот максимум 0,01.
30. Сталь по п.20, отличающаяся тем, что содержит (в массовых процентах) Се или другие редкоземельные элементы максимум 0,5, причем редкоземельными элементами считаются элементы семейства лантаноидов или актиноидов периодической системы, а также элементы La, Ac, Hf и Rf.
31. Сталь по п.20, отличающаяся тем, что содержит (в массовых процентах) титан, цирконий или тантал, частично или полностью заменяющих элементы ниобий и ванадий, при отношении, в котором 1 часть Ti соответствует 1 части ванадия или 0,5 части ниобия, и 1 часть Та или Zr соответствует 2 частям ванадия или 1 части ниобия.
32. Сталь по п.20, отличающаяся тем, что она используется в режущих инструментах и при машинной обработке.
33. Сталь по п.20, отличающаяся тем, что она используется для пильных полотен ручных или машинных пил, образованы ли они полностью из быстрорежущей стали или являются полотнами биметаллического типа, причем у последних только режущие части выполнены из быстрорежущей стали.
34. Сталь по п.20, отличающаяся тем, что она используется в токарной резке, например, как геликоидальные сверла, во фрезеровочных устройствах, метчиках, пуансонах и в других инструментах, применяющихся для механической обработки металлических материалов или других материалов.
35. Сталь по п.20, отличающаяся тем, что она используется в обрабатывающих инструментах с низким ожидаемым сроком службы, таких, как низкопроизводительные промышленные инструменты и инструменты для применения в быту.
36. Сталь по п.20, отличающаяся тем, что она используется в инструментах для процессов холодной формовки, теплой формовки и горячей формовки сталей, цветных сплавов или других твердых материалов.
37. Сталь по п.20, отличающаяся тем, что она получена обычным или непрерывным литьем с последующими процессами горячей формовки для получения конечных размеров продукта, такого, как катушки, прутки, полосы и листы, или сплав может использоваться даже в состоянии непосредственно после отливки.
38. Сталь по любому из пп.20-37, отличающаяся содержанием (в массовых процентах) кремния от 1,0 до 3,5, причем она получена способами, которые включают дробление жидкого сплава и последующее объединение, такими, как способы порошковой металлургии или распылительная формовка.
39. Быстрорежущая сталь для пильного полотна, отличающаяся тем, что она имеет композицию легирующих элементов, содержащую (в массовых процентах): углерод от 0,5 до 1,5; хром от 1,0 до 5, 0; вольфрамовый эквивалент, задаваемый отношением 2Mo+W, от 3,0 до 10,0, ниобий от 0,5 до 2,0, ванадий от 0,3 до 2,0, кремний от 0,7 до 3,5; алюминий менее 0,5; кобальт менее 8,0, остальное в основном Fe и неизбежные примеси, причем сталь получена отливкой слитков либо обычным литьем, либо непрерывным литьем, с последующей горячей ковкой или прокаткой с получением конечных подходящих размеров.
40. Сталь по п.39, отличающаяся тем, что ванадий замещен ниобием или ниобий - ванадием при отношении Nb:V=2:1 и при сохранении минимального содержания ниобия 0,5% (в массовых процентах).
41. Сталь по п.39, отличающаяся тем, что в ней ванадиевый эквивалент, задаваемый соотношением V+Nb/2, выше 1,25 и ниже 3,0.
42. Сталь по п.39, отличающаяся тем, что кремний, частично заменен алюминием при отношении Si:Al<=1:1 и при максимальном содержании алюминия 0,5%.
43. Сталь по п.39, отличающаяся тем, что содержание в ней алюминия от 0,5 до 2,0%.
44. Сталь по п.39, отличающаяся тем, что содержание в ней алюминия от 0,8 до 1,2%.
45. Сталь по п.39, отличающаяся тем, что содержит (в массовых процентах): марганец максимум 1,5, никель максимум 1,5, медь максимум 1,5, фосфор максимум 0,10, сера максимум 0,10, а азот максимум 0,10.
46. Сталь по п.39, отличающаяся тем, что содержит (в массовых процентах): марганец максимум 1,0, никель максимум 1,0, медь максимум 1,0, алюминий максимум 0,5, фосфор максимум 0,08, сера максимум 0,01 и азот максимум 0,02.
47. Сталь по п.39, отличающаяся тем, что содержит (в массовых процентах) кобальта менее 1,0%.
48. Сталь по п.39, отличающаяся тем, что содержит (в массовых процентах): марганец максимум 0,5, никель максимум 0,5, медь максимум 0,5, алюминий максимум 0,2, фосфор максимум 0,04, сера максимум 0,005 и азот максимум 0,01.
49. Сталь по п.39, отличающаяся тем, что содержит (в массовых процентах) Се или другие редкоземельные элементы максимум 0,5, причем редкоземельными элементами считаются элементы семейства лантаноидов или актиноидов периодической системы, а также элементы La, Ac, Hf и Rf.
50. Сталь по п.39, отличающаяся тем, что содержит (в массовых процентах) титан, цирконий или тантал, частично или полностью заменяющих элементы ниобий и ванадий, при отношении, в котором 1 часть Ti соответствует 1 части ванадия или 0,5 части ниобия, и 1 часть Та или Zr соответствует 2 частям ванадия или 1 части ниобия.
51. Сталь по п.39, отличающаяся тем, что она используется в режущих инструментах и при машинной обработке.
52. Сталь по п.39, отличающаяся тем, что она используется для пильных полотен ручных или машинных пил, образованы ли они полностью из быстрорежущей стали или являются полотнами биметаллического типа, причем у последних только режущие части выполнены из быстрорежущей стали.
53. Сталь по п.39, отличающаяся тем, что она используется в токарной резке, например, как геликоидальные сверла, во фрезеровочных устройствах, метчиках, пуансонах и в других инструментах, применяющихся для механической обработки металлических материалов или других материалов.
54. Сталь по п.39, отличающаяся тем, что она используется в обрабатывающих инструментах с низким ожидаемым сроком службы, таких, как низкопроизводительные промышленные инструменты и инструменты для применения в быту.
55. Сталь по п.39, отличающаяся тем, что она используется в инструментах для процессов холодной формовки, теплой формовки и горячей формовки сталей, цветных сплавов или других твердых материалов.
56. Сталь по п.39, отличающаяся тем, что она получена обычным или непрерывным литьем с последующими процессами горячей формовки для получения конечных размеров продукта, такого, как катушки, прутки, полосы и листы, или сплав может использоваться даже в состоянии непосредственно после отливки.
57. Сталь по любому из пп.39-56, отличающаяся содержанием (в массовых процентах) кремния от 1,0 до 3,5, причем она получена способами, которые включают дробление жидкого сплава и последующее объединение, такими, как способы порошковой металлургии или распылительная формовка.
58. Быстрорежущая сталь для пильного полотна, отличающаяся тем, что она имеет композицию легирующих элементов, содержащую (в массовых процентах): углерод от 0,6 до 1,4; хром от 3,0 до 5,0; вольфрамовый эквивалент, задаваемый отношением 2Mo+W, от 4,0 до 8,0, ниобий от 0,8 до 1,6, ванадий от 0,5 до 1,0, кремний от 0,7 до 2,0, алюминий менее 0,5, кобальт менее 5,0, остальное в основном Fe и неизбежные примеси, при этом сталь получена отливкой слитков либо обычным литьем, либо непрерывным литьем, с последующей горячей ковкой или прокаткой с получением конечных подходящих размеров.
59. Сталь по п.58, отличающаяся тем, что ванадий замещен ниобием или ниобий - ванадием при отношении Nb:V=2:1 и при сохранении минимального содержания ниобия 0,5% (в массовых процентах).
60. Сталь по п.58, отличающаяся тем, что в ней ванадиевый эквивалент, задаваемый соотношением V+Nb/2, выше 1,25 и ниже 3,0.
61. Сталь по п.58, отличающаяся тем, что кремний частично заменен алюминием при отношении Si:Al<=1:1 и при максимальном содержании алюминия 0,5%.
62. Сталь по п.58, отличающаяся тем, что содержание в ней алюминия от 0,5 до 2,0%.
63. Сталь по п.58, отличающаяся тем, что содержание в ней алюминия от 0,8 до 1,2%.
64. Сталь по п.58, отличающаяся тем, что содержит (в массовых процентах): марганец максимум 1,5, никель максимум 1,5, медь максимум 1,5, фосфор максимум 0,10, сера максимум 0,10, а азот максимум 0,10.
65. Сталь по п.58, отличающаяся тем, что содержит (в массовых процентах): марганец максимум 1,0, никель максимум 1,0, медь максимум 1,0, алюминий максимум 0,5, фосфор максимум 0,08, сера максимум 0,01 и азот максимум 0,02.
66. Сталь по п.58, отличающаяся тем, что содержит (в массовых процентах) кобальта менее 1,0%.
67. Сталь по п.58, отличающаяся тем, что содержит (в массовых процентах): марганец максимум 0,5, никель максимум 0,5, медь максимум 0,5, алюминий максимум 0,2, фосфор максимум 0,04, сера максимум 0,005 и азот максимум 0,01.
68. Сталь по п.58, отличающаяся тем, что содержит (в массовых процентах) Се или другие редкоземельные элементы максимум 0,5, причем редкоземельными элементами считаются элементы семейства лантаноидов или актиноидов периодической системы, а также элементы La, Ac, Hf и Rf.
69. Сталь по п.58, отличающаяся тем, что содержит (в массовых процентах) титан, цирконий или тантал, частично или полностью заменяющих элементы ниобий и ванадий, при отношении, в котором 1 часть Ti соответствует 1 части ванадия или 0,5 части ниобия, и 1 часть Та или Zr соответствует 2 частям ванадия или 1 части ниобия.
70. Сталь по п.58, отличающаяся тем, что она используется в режущих инструментах и при машинной обработке.
71. Сталь по п.58, отличающаяся тем, что она используется для пильных полотен ручных или машинных пил, образованы ли они полностью из быстрорежущей стали или являются полотнами биметаллического типа, причем у последних только режущие части выполнены из быстрорежущей стали.
72. Сталь по п.58, отличающаяся тем, что она используется в токарной резке, например, как геликоидальные сверла, во фрезеровочных устройствах, метчиках, пуансонах и в других инструментах, применяющихся для механической обработки металлических материалов или других материалов.
73. Сталь по п.58, отличающаяся тем, что она используется в обрабатывающих инструментах с низким ожидаемым сроком службы, таких, как низкопроизводительные промышленные инструменты и инструменты для применения в быту.
74. Сталь по п.58, отличающаяся тем, что она используется в инструментах для процессов холодной формовки, теплой формовки и горячей формовки сталей, цветных сплавов или других твердых материалов.
75. Сталь по п.58, отличающаяся тем, что она получена обычным или непрерывным литьем с последующими процессами горячей формовки для получения конечных размеров продукта, такого, как катушки, прутки, полосы и листы, или сплав может использоваться даже в состоянии непосредственно после отливки.
76. Сталь по любому из пп.58-75, отличающаяся содержанием (в массовых процентах) кремния от 1,0 до 3,5, причем она получена способами, которые включают дробление жидкого сплава и последующее объединение, такими, как способы порошковой металлургии или распылительная формовка.